(57)【特許請求の範囲】
【請求項１】
波長３５０〜５００ｎｍに主発光ピークを有する発光素子である光学素子の封止用樹脂組成物であって、
フッ素化された多官能エポキシ樹脂および／またはフッ素化された多官能エポキシ（メタ）アクリレート樹脂を含む硬化性の主剤（Ａ）、および該樹脂を硬化させるための硬化剤（Ｂ）を含み、
主剤（Ａ）が、式（Ｉ）〜（ＩＶ）：
【化１】
0005842316.tif 000077
［式中、Ｒｆは、
【化２】
0005842316.tif 000078
であり；ｎは０または任意の正の数］で示されるフッ素化された多官能エポキシ樹脂よりなる群から選ばれる少なくとも１種、および／または式（Ｖ）〜（ＶＩ）：
【化３】
0005842316.tif 000079
［式中、Ｒｆは、
【化４】
0005842316.tif 000080
であり；Ｙは水素原子またはＣＨ３；ｎは０または任意の正の数］で示されるフッ素化された多官能エポキシ（メタ）アクリレート樹脂よりなる群から選ばれる少なくとも１種を含む、光学素子の封止用樹脂組成物。
【請求項２】
光学素子が発光ダイオード（ＬＥＤ）である請求項１に記載の封止用樹脂組成物。
【発明の詳細な説明】
【技術分野】
【０００１】
本発明は、各種の光学材料の封止や材料として有用であり、耐光性、特に紫外線に対する耐性に優れたエポキシ基含有フッ素樹脂を含む耐光性封止樹脂組成物に関する。
【背景技術】
【０００２】
従来、光学素子の封止剤としては、非フッ素系のエポキシ樹脂が多用されている（特許文献１）。
【０００３】
また、エポキシ基を有する含フッ素化合物を用いた硬化性樹脂組成物も知られており（特許文献２、３）、光学部品の材料、光学素子・装置の部品などの接着剤として有用とされている。
【先行技術文献】
【特許文献】
【０００４】
【特許文献１】特開２００９−１１４３９０号公報
【特許文献２】特公平０８−０３００２８号公報
【特許文献３】特開平０９−３０９９４３号公報
【発明の概要】
【発明が解決しようとする課題】
【０００５】
しかし、非フッ素系のエポキシ樹脂では紫外線などの光に対する耐光性が不充分であり、劣化が激しく、耐久性の点で改善が求められている。
【０００６】
特許文献２および３に開示されている硬化性組成物は、接着剤としての用途、光学材料の原料としての用途が示唆されているだけである。
【０００７】
封止剤は、たとえば発光ダイオード（ＬＥＤ）、ＥＬ素子、非線形光学素子などの発光素子などの光機能素子のパッケージ（封入）、実装などに使用する場合、発光素子からの光による劣化が特に問題となり、寿命を短くする一因となっている。
【０００８】
本発明の目的は、耐光性に優れた封止用樹脂組成物を提供することにある。
【課題を解決するための手段】
【０００９】
本発明は、フッ素化された多官能エポキシ樹脂および／またはフッ素化された多官能エポキシ（メタ）アクリレート樹脂を含む硬化性の主剤（Ａ）、および該樹脂を硬化させるための硬化剤（Ｂ）を含む光学素子の封止用樹脂組成物に関する。
【００１０】
硬化性の主剤（Ａ）としては、主剤（Ａ）が、式（Ｉ）〜（IV）：
【化１】
0005842316.tif 000002
［式中、Ｒｆは、
【化２】
0005842316.tif 000003
｛式中、
Ａは式：
【化３】
0005842316.tif 000004
（式中、Ｒｆ1は炭素数１〜１０のパーフルオロアルキル基；Ｒｆ2は炭素数１〜１２のパーフルオロアルキル基；ｐは０〜３の整数；ｑは０〜３の整数；ｒは０または１；ｓは０〜５の整数；ｔは０〜５の整数）で示される含フッ素有機基；
ＢはＡと同じかまたは水素原子、炭素数１〜８のアルキル基、もしくは炭素数１〜８のフルオロアルキル基；
Ｚは水素原子または炭素数１〜１８のフルオロアルキル基；
Ｍは、
【化４】
0005842316.tif 000005
（式中、Ｒは同じかまたは異なり、炭素数１〜５のアルキル基、ＯＨ、ＣＨ3、ＮＨ2、ハロゲン原子、炭素数１〜２０のフルオロアルキル基；ｌ1、ｌ2およびｌ3はいずれも０または１〜１０の整数で置換基Ｒの個数を表す）で示される環式脂肪族炭化水素基；
ｘ１およびｘ２は１〜３６の整数｝で示される環式脂肪族炭化水素基；ｎ１〜ｎ４は０または任意の正の数］で示されるフッ素化された多官能エポキシ樹脂よりなる群から選ばれる少なくとも１種、および／または式（Ｖ）〜（VI）：
【化５】
0005842316.tif 000006
［式中、Ｒｆは上記と同じ；Ｙは水素原子またはＣＨ3；ｎ５およびｎ６は０または任意の正の数］で示されるフッ素化された多官能エポキシ（メタ）アクリレート樹脂よりなる群から選ばれる少なくとも１種を含むものが好ましい。
【００１１】
Ｒｆは、
【化６】
0005842316.tif 000007
（ｘ３は１〜６の整数）
であることが好ましく、なかでも
【化７】
0005842316.tif 000008
であることが好ましい。
【００１２】
また、本発明の封止用樹脂組成物は、波長３５０〜５００ｎｍに主発光ピークを有する発光素子の封止に特に好適であり、また、発光ダイオード（ＬＥＤ）の封止に特に好適である。
【発明の効果】
【００１３】
本発明の封止用樹脂組成物は優れた耐光性を有しているので、たとえば発光ダイオード（ＬＥＤ）、ＥＬ素子、非線形光学素子などの発光素子などの光機能素子のパッケージ（封入）、実装などに使用した場合に、耐久性が向上し、光機能素子の寿命を延ばすことができる。
【図面の簡単な説明】
【００１４】
【図１】実施例１６で測定した所定量の露光後の硬化物の透過性の変化を示すグラフである。
【発明を実施するための形態】
【００１５】
本発明の耐光性封止用樹脂組成物は、フッ素化された多官能エポキシ樹脂および／またはフッ素化された多官能エポキシ（メタ）アクリレート樹脂を含む硬化性の主剤（Ａ）、および該樹脂を硬化させるための硬化剤（Ｂ）を含む。
【００１６】
以下、各成分について説明する。
【００１７】
（Ａ）フッ素化された多官能エポキシ樹脂および／またはフッ素化された多官能エポキシ（メタ）アクリレート樹脂を含む硬化性の主剤
フッ素化された多官能エポキシ樹脂および／またはフッ素化された多官能エポキシ（メタ）アクリレート樹脂としては、たとえばビスフェノール系化合物、ベンゼン系化合物、ジフェニルエーテル系化合物、シクロヘキサン系化合物、グリコール系化合物、ビニルエーテル系化合物のフッ素化物が用いられ、化学構造にフッ素をもつ多官能エポキシ樹脂、多官能エポキシ（メタ）アクリレート樹脂であれば特に限定されない。
【００１８】
なかでも、前記の式（Ｉ）〜（IV）で示されるフッ素化された多官能エポキシ樹脂、式（Ｖ）〜（VI）で示されるフッ素化された多官能エポキシ（メタ）アクリレート樹脂が、耐光性に優れるほか、屈折率や耐熱性の観点から好ましい。
【００１９】
【化８】
0005842316.tif 000009
（式中、Ｒｆ、Ｙ、ｎ１〜ｎ６は前記と同じ）
【００２０】
式（Ｉ）で示される化合物としては、なかでもＲｆが、
【化９】
0005842316.tif 000010
｛式中、
Ａは式：
【化１０】
0005842316.tif 000011
（式中、Ｒｆ1は炭素数１〜１０のパーフルオロアルキル基；Ｒｆ2は炭素数１〜１２のパーフルオロアルキル基；ｐは０〜３の整数；ｑは０〜３の整数；ｒは０または１；ｓは０〜５の整数；ｔは０〜５の整数）で示される含フッ素有機基；
ＢはＡと同じかまたは水素原子、炭素数１〜８のアルキル基、もしくは炭素数１〜８のフルオロアルキル基；
Ｚは水素原子または炭素数１〜１８のフルオロアルキル基｝
であるものが好ましく、特に、つぎの化合物が好適である。
【００２１】
【化１１】
0005842316.tif 000012
【化１２】
0005842316.tif 000013
【化１３】
0005842316.tif 000014
【化１４】
0005842316.tif 000015
【化１５】
0005842316.tif 000016
【化１６】
0005842316.tif 000017
【化１７】
0005842316.tif 000018
（式中、ｎ７〜ｎ１３は０もしくは任意の正の数）
【００２２】
式（II）で示される化合物としては、なかでもＲｆが、
【化１８】
0005842316.tif 000019
（ｘ４およびｘ５は１〜８の整数）
であるものが好ましく、特に、つぎの化合物が好適である。
【００２３】
【化１９】
0005842316.tif 000020
（ｘ６は１〜６の整数）
【００２４】
式（III）で示される化合物としては、なかでもＲｆが、
【化２０】
0005842316.tif 000021
｛式中、
Ａは式：
【化２１】
0005842316.tif 000022
（式中、Ｒｆ1は炭素数１〜１０のパーフルオロアルキル基；Ｒｆ2は炭素数１〜１２のパーフルオロアルキル基；ｐは０〜３の整数；ｑは０〜３の整数；ｒは０または１；ｓは０〜５の整数；ｔは０〜５の整数）で示される含フッ素有機基；
ＢはＡと同じかまたは水素原子、炭素数１〜８のアルキル基、もしくは炭素数１〜８のフルオロアルキル基；
Ｚは水素原子または炭素数１〜１８のフルオロアルキル基｝
であるものが好ましく、特に、つぎの化合物が好適である。
【００２５】
【化２２】
0005842316.tif 000023
（ｎ１４〜ｎ１８は０または任意の正の数）
【００２６】
式（IV）で示される化合物としては、なかでもＲｆが、
【化２３】
0005842316.tif 000024
（ｘ６およびｘ７は１〜６の整数）
であるものが好ましく、特に、つぎの化合物が好適である。
【００２７】
【化２４】
0005842316.tif 000025
（ｘ８は１〜６の整数）
【００２８】
式（Ｖ）または（VI）で示されるフッ素化された多官能エポキシ（メタ）アクリレート樹脂における「エポキシ（メタ）アクリレート」は、多官能エポキシ化合物（たとえばグリシジルエーテル類など）を(メタ)アクリル酸と反応させること、すなわち、ヒドロキシアクリレートを生成させることによって製造される複数の（メタ）アクリロイル基を有するヒドロキシ（メタ）アクリレートを意味する。
【００２９】
式（Ｖ）のフッ素化された多官能エポキシ（メタ）アクリレート樹脂としては、なかでもＲｆが、
【化２５】
0005842316.tif 000026
｛式中、
Ａは式：
【化２６】
0005842316.tif 000027
（式中、Ｒｆ1は炭素数１〜１０のパーフルオロアルキル基；Ｒｆ2は炭素数１〜１２のパーフルオロアルキル基；ｐは０〜３の整数；ｑは０〜３の整数；ｒは０または１；ｓは０〜５の整数；ｔは０〜５の整数）で示される含フッ素有機基；
ＢはＡと同じかまたは水素原子、炭素数１〜８のアルキル基、もしくは炭素数１〜８のフルオロアルキル基；
Ｚは水素原子または炭素数１〜１８のフルオロアルキル基｝
であり、ＹがＨであるものが好ましく、特に、つぎの化合物が好適である。
【００３０】
【化２７】
0005842316.tif 000028
（ｎ１９は０または任意の正の数）
【化２８】
0005842316.tif 000029
（ｎ２０は０または任意の正の数）
【化２９】
0005842316.tif 000030
（ｎ２１は０または任意の正の数）
【化３０】
0005842316.tif 000031
（ｎ２２は０または任意の正の数）
【化３１】
0005842316.tif 000032
（ｎ２３は０または任意の正の数）
【００３１】
式（VI）で示されるフッ素化された多官能エポキシ（メタ）アクリレート樹脂としては、なかでもＲｆが、
【化３２】
0005842316.tif 000033
（ｘ９およびｘ１０は１〜８の整数）
であり、ＹがＨであるものが好ましく、特に、つぎの化合物が好適である。
【００３２】
【化３３】
0005842316.tif 000034
（ｘ１１は１〜６の整数）
【００３３】
化合物（Ｉ）〜（VI）の中でも、封止剤の耐熱性、透明性という要求特性と耐光性に特に優れる点から、式（Ｉ）、（III）、（Ｖ）の化合物、特につぎのものが好ましい。
【００３４】
【化３４】
0005842316.tif 000035
（ｎ７は０または任意の正の数）
【化３５】
0005842316.tif 000036
（ｎ１６は０または任意の正の数）
【化３６】
0005842316.tif 000037
（ｎ１９は０または任意の正の数）
【００３５】
本発明におけるフッ素化された多官能エポキシ樹脂および／またはフッ素化された多官能エポキシ（メタ）アクリレート樹脂を含む主剤は、上記の少なくとも１つの成分としてフッ素化された多官能エポキシ樹脂やフッ素化された多官能エポキシ（メタ）アクリレート樹脂が含まれていれば、フッ素化された多官能エポキシ樹脂やフッ素化された多官能エポキシ（メタ）アクリレート樹脂の１種または複数種で構成されていてもよいし、屈折率の調整、硬化性の調整、樹脂組成物相互の相溶性の調整などのために、これらのフッ素化された多官能エポキシ樹脂やフッ素化された多官能エポキシ（メタ）アクリレート樹脂以外の他のエポキシ化合物や（メタ）アクリレート化合物を併用してもよい。
【００３６】
そのような併用する化合物の具体例として、以下、主剤としてフッ素化多官能エポキシ樹脂を用いる場合とフッ素化多官能エポキシ（メタ）アクリレート樹脂を用いる場合に分けて説明する。
【００３７】
（フッ素化多官能エポキシ樹脂を用いる場合）
本発明の耐光性封止樹脂組成物の中で、式（Ｉ）〜（IV）で表わされるフッ素化多官能エポキシ樹脂と混合して使用される他のエポキシ化合物の例としては、以下の構造式で表わされるエポキシ樹脂：
【化３７】
0005842316.tif 000038
（ｎ２４〜ｎ２６は０または任意の正の数）
【化３８】
0005842316.tif 000039
【化３９】
0005842316.tif 000040
のほかに、ノボラツクエポキシ、ｏ−クレゾールノボラツクエポキシ、エポキシ化ポリブタジエンなどの非フッ素系多官能エポキシ樹脂があげられる。
【００３８】
また、つぎの構造式に示すような非フッ素系多官能エポキシ化合物も用いることができる。
【００３９】
【化４０】
0005842316.tif 000041
（ｘ１２は１〜４０の整数）
【００４０】
また、組成物の粘性を下げる目的で、希釈剤として、ブチルグリシジルエーテル、２−エチルヘキシルグリシジルエーテルなどの炭素数２〜２５のアルキルモノグリシジルエーテルのほか、ブタンジオールジグリシジルエーテル、１，６−ヘキサンジオールジグリシジルエーテル、ネオペンチルグリコールジグリシジルエーテル、ドデカンジオールジグリシジルエーテル、ペンタエリトリトールポリグリシジルエーテル、トリメチロールプロパンポリグリシジルエーテル、グリセロールポリグリシジルエーテル、フェニルグリシジルエーテル、レゾルシンジグリシジルエーテル、ｐ−ｔｅｒｔ−ブチルフェニルグリシジルエーテル、アリルグリシジルエーテル、テトラフルオロプロピルグリシジルエーテル、オクタフルオロペンチルグリシジルエーテル、ドデカフルオロオクチルジグリシジルエーテル、スチレンオキシド、リモネンジエポキシド、リモネンモノオキシド、α−ピネンエポキシド、β−ピネンエポキシド、シクロヘキセンエポキシド、シクロオクテンエポキシド、ビニルシクロヘキセンジオキシドなどがあげられる。そのほか、つぎの構造式で表わされる化合物も希釈剤として用いることができる。
【００４１】
【化４１】
0005842316.tif 000042
（ＱはＨ、Ｃｌ、Ｂｒ、炭素数１〜１８のアルキル基、または炭素数１〜１８のフルオロアルキル基）、
【化４２】
0005842316.tif 000043
（ＹはＨまたはＣＨ3）
【００４２】
（フッ素化された多官能エポキシ（メタ）アクリレート樹脂を用いる場合）
本発明の耐光性封止樹脂組成物の中で、式（Ｖ）〜（VI）で表わされるフッ素化された多官能エポキシ（メタ）アクリレート樹脂と混合して使用される（メタ）アクリレート化合物としては、フッ素系または非フッ素系の単官能（メタ）アクリレート化合物、非フッ素系の２官能（メタ）アクリレート化合物、３官能以上の非フッ素系の多官能（メタ）アクリレート化合物などをあげることができる。
【００４３】
非フッ素系の単官能（メタ）アクリレート化合物としては、たとえばメチル（メタ）アクリレート、アクリロイルモルホリン、２−ヒドロキシプロピル（メタ）アクリレート、４−ヒドロキシブチル（メタ）アクリレート、シクロヘキサン−１，４−ジメタノールモノ（メタ）アクリレート、テトラヒドロフルフリル（メタ）アクリレート、フェノキシエチル（メタ）アクリレート、フェニルポリエトキシ（メタ）アクリレート、２−ヒドロキシ−３−フェニルオキシプロピル（メタ）アクリレート、ｐ−クミルフェノキシエチル（メタ）アクリレート、イソボルニル（メタ）アクリレート、トリブロモフェニルオキシエチル（メタ）アクリレート、ジシクロペンタニル（メタ）アクリレート、ジシクロペンテニル（メタ）アクリレート、ジシクロペンテニルオキシエチル（メタ）アクリレート、ｏ−フェニルフェノールポリエトキシ（メタ）アクリレートなどをあげることができる。
【００４４】
フッ素系の単官能（メタ）アクリレート化合物としては、
【化４３】
0005842316.tif 000044
（式中、Ｚ1はＨ、Ｆ、ＣＨ3；ｋは１〜６の整数；ｍ１は１〜２９の整数；ｍ２は０〜５０の整数；Ｙ1はＨまたはＦ；Ｒ1e、Ｒ2e、Ｒ3eは同じかまたは異なり、Ｈ、炭素数１〜２９のエーテル結合を含んでいてもよいアルキル基または炭素数１〜２９のエーテル結合を含んでいてもよい含フッ素アルキル基。ただし、Ｒ1e、Ｒ2e、Ｒ3eのいずれかにフッ素原子を含む）
などがあげられる。
【００４５】
より具体的には、
【化４４】
0005842316.tif 000045
などがあげられる。
【００４６】
非フッ素系の２官能（メタ）アクリレートモノマーとしては、１，４−ブタンジオールジ（メタ）アクリレート、１，６−ヘキサンジオールジ（メタ）アクリレート、１，９−ノナンジオールジ（メタ）アクリレート、トリシクロデカンジメタノール（メタ）アクリレート、ビスフェノールＡポリエトキシジ（メタ）アクリレート、ビスフェノールＡポリプロポキシジ（メタ）アクリレート、ビスフェノールＦポリエトキシジ（メタ）アクリレート、エチレングリコールジ（メタ）アクリレート、ポリエチレングリコールジ（メタ）アクリレートなどをあげることができる。
【００４７】
非フッ素系の３官能以上の多官能（メタ）アクリレート化合物としては、トリス（アクリロキシエチル）イソシアヌレート、ペンタエリスリトールテトラ（メタ）アクリレート、ジペンタエリスリトールヘキサ（メタ）アクリレート、ジペンタエリスリトールペンタ（メタ）アクリレート、トリペンタエリスリトールヘキサ（メタ）アクリレート、トリペンタエリスリトールペンタ（メタ）アクリレート、ヒドロキシビバリン酸ネオペンチルグリコールのε−カプロラクトン付加物のジ（メタ）アクリレート（たとえば、日本化薬（株）製、ＫＡＹＡＲＡＤ  ＨＸ−２２０、ＨＸ−６２０など）、トリメチロールプロパントリ（メタ）アクリレート、トリメチロールプロパンポリエトキシトリ（メタ）アクリレート、ジトリメチロールプロパンテトラ（メタ）アクリレートなどをあげることができる。
【００４８】
非フッ素系の（メタ）アクリレートのオリゴマーも併用できる。具体的には、ウレタン（メタ）アクリレート、エポキシ（メタ）アクリレート、ポリエステル（メタ）アクリレートなどをあげることができる。
【００４９】
非フッ素系のウレタン（メタ）アクリレートとしては、たとえばジオール化合物（たとえば、エチレングリコール、ジエチレングリコール、トリエチレングリコール、プロピレングリコール、ジプロピレングリコール、トリプロピレングリコール、１，４−ブタンジオール、ネオペンチルグリコール、１，６−ヘキサンジオール、１，８−オクタンジオール、１，９−ノナンジオール、２−メチル−１，８−オクタンジオール、３−メチル−１，５−ペンタンジオール、２，４−ジエチル−１，５−ペンタンジオール、２−ブチル−２−エチル−１，３−プロパンジオール、シクロヘキサン−１，４−ジメタノール、ポリエチレングリコール、ポリプロピレングリコール、ビスフェノールＡポリエトキシジオール、ビスフェノールＡポリプロポキシジオールなど）、またはこれらジオール化合物と二塩基酸もしくはその無水物（たとえば、コハク酸、アジピン酸、アゼライン酸、ダイマー酸、イソフタル酸、テレフタル酸、フタル酸もしくはこれらの無水物）との反応物であるポリエステルジオールと、有機ポリイソシアネート（たとえば、テトラメチレンジイソシアネート、ヘキサメチレンジイソシアネート、２，２，４−トリメチルヘキサメチレンジイソシアネート、２，４，４−トリメチルヘキサメチレンジイソシアネートなどの鎖状飽和炭化水素イソシアネート、イソホロンジイソシアネート、ノルボルナンジイソシアネート、ジシクロヘキシルメタンジイソシアネート、メチレンビス（４−シクロヘキシルイソシアネート）、水添ジフェニルメタンジイソシアネート、水添キシレンジイソシアネート、水添トルエンジイソシアネートなどの環状飽和炭化水素イソシアネート、２，４−トリレンジイソシアネート、１，３−キシリレンジイソシアネート、ｐ−フェニレンジイソシアネート、３，３’−ジメチル−４，４’−ジイソシアネート、６−イソプロピル−１，３−フェニルジイソシアネート、１，５−ナフタレンジイソシアネートなどの芳香族ポリイソシアネート）を反応させ、ついで水酸基含有（メタ）アクリレートを付加した反応物などがあげられる。
【００５０】
非フッ素系のエポキシ（メタ）アクリレートはエポキシ樹脂類と（メタ）アクリル酸との反応物などであり、エポキシ樹脂としては、ビスフェノールＡ型エポキシ樹脂、ビスフェノールＦ型エポキシ樹脂、フェノールノボラック型エポキシ樹脂、ビスフェノールＡのプロピレンオキサイド付加物の末端グリシジルエーテル、フルオレンエポキシ樹脂などをあげることができる。
【００５１】
非フッ素系のポリエステル（メタ）アクリレートとしては、たとえば、上記のジオール化合物と上記の二塩基酸またはその無水物との反応物であるポリエステルジオールと、（メタ）アクリル酸の反応物などがあげられる。
【００５２】
さらに、以上のエポキシ化合物や（メタ）アクリレート化合物をオリゴマーとしてそのまま、あるいは他の成分と混合して用いてもよい。一般に、硬化性エポキシ樹脂やエポキシ（メタ）アクリレート樹脂の製造では、生成物は、単量体から数量体、オリゴマー、固体高分子までその沸点などにより取り分けられる。これらの生成物は、それぞれ粘性が異なり、接着剤などとしての用途により使い分けられる。本発明においても、主剤を構成するフッ素化多官能エポキシ樹脂、フッ素化多官能エポキシ（メタ）アクリレート樹脂の使い方はこれと同様である。
【００５３】
本発明の耐光性封止樹脂組成物には、さらに、主剤の樹脂を硬化させるための硬化剤（Ｂ）、酸化防止剤、ＵＶ吸収剤などを配合することができる。
【００５４】
硬化剤（Ｂ）としては、フッ素化された多官能エポキシ樹脂が主剤（Ａ）の場合、酸無水物、酸無水物の変性物、およびカチオン重合開始剤よりなる群から選ばれる１種または２種以上のものが用いられる。
【００５５】
カチオン重合開始剤としては、いわゆるオニウム塩、メタロセン錯体が好適に用いられる。オニウム塩としては、アンモニウム塩、ジアゾニウム塩、ヨードニウム塩、スルホニウム塩、ホスホニウム塩、セレニウム塩、アルソニウム塩などが用いられる。なお、これらの硬化剤は、単量体、数量体、オリゴマー、ポリマーの化学構造であってもよい。各硬化剤の化学構造は特に限定されないが、通常、エポキシ樹脂の硬化に有効性が知られている公知の化合物を任意に選択して使用することができ、たとえば「イメージング用有機材料」（有機エレクトロニクス材料研究会編、１９９３年７月８日、ぶんしん出版発行）に記述されているオニウム塩、メタロセン錯体を使うことができる。例示すれば、以下の式で表される各化合物、およびその誘導体をあげることができる。硬化剤の濃度は、用いる硬化剤の活性度、反応性により異なるが、通常、樹脂組成物１００質量部に対して１０質量部以下の濃度で用いられる。より好適には、５質量部以下で十分であり、特に反応性の高いものでは１質量部以下で用いられる。
【００５６】
【化４５】
0005842316.tif 000046
【化４６】
0005842316.tif 000047
【化４７】
0005842316.tif 000048
【化４８】
0005842316.tif 000049
【化４９】
0005842316.tif 000050
【化５０】
0005842316.tif 000051
【化５１】
0005842316.tif 000052
【００５７】
上記の構造式において、特に指定しない限り、ＲおよびＲ1〜Ｒ4は、Ｈ、炭素数１〜１８のアルキル基、炭素数１〜１８のフルオロアルキル基またはフェニル基を示し、互いに同じでも異なっていてもよい。Ｘ-は、ハロゲンイオン、ＢＦ4-、ＰＦ6-、ＡｓＦ6-、ＳｂＦ6-、ＣＦ3ＳＯ3-、ＣＦ3ＣＯＯ-、ＨＳｉＦ6-、ＨＳＯ4-、ＳＣＮ-、ＣＨ3ＳＯ4-、あるいは次式：
【化５２】
0005842316.tif 000053
で表される陰イオンを示す。ｎは１〜１０，０００である。
【００５８】
また、硬化剤（Ｂ）として酸無水物、および酸無水物の変性物も使用できる。
【００５９】
本発明の耐光性封止樹脂組成物中における硬化剤（Ｂ）としての酸無水物は、分子中に炭素−炭素の二重結合を持たない酸無水物が好ましく、具体的には、無水ヘキサヒドロフタル酸、無水メチルヘキサヒドロフタル酸、水添無水ナジック酸、水添無水メチルナジック酸、水添無水トリアルキルヘキサヒドロフタル酸、無水２，４−ジエチルグルタル酸などが挙げられる。これらは１種を単独で用いてもよく、２種以上を混合して用いてもよい。これらの中で、無水ヘキサヒドロフタル酸、無水メチルヘキサヒドロフタル酸が耐熱性に優れ、無色の硬化物が得られる点で特に好ましい。
【００６０】
硬化剤（Ｂ）として酸無水物のみを用いる場合、酸無水物の配合割合は、耐光性封止樹脂組成物の全エポキシ樹脂成分のエポキシ当量により異なるが、好ましくは全エポキシ樹脂成分１００質量部に対し、４０〜２００質量部の範囲内で配合される。
【００６１】
本発明の耐光性封止樹脂組成物中における硬化剤（Ｂ）としての酸無水物の変性物とは、上述の酸無水物、好ましくは無水ヘキサヒドロフタル酸、無水メチルヘキサヒドロフタル酸をグリコールなどで変性したものである。
【００６２】
変性に用いることのできるグリコールとしては、エチレングリコール、プロピレングリコール、ネオペンチルグリコールなどのグリコール類；ポリエチレングリコール、ポリプロピレングリコール、ポリテトラメチレンエーテルグリコールなどのポリエーテルグリコール類；これらのうちの２種類以上のグリコールおよび／またはポリエーテルグリコールの共重合ポリエーテルグリコール類を用いることができる。これらは１種を単独で用いてもよく、２種以上を混合して用いてもよい。
【００６３】
変性量は酸無水物１モルに対してグリコール０．４モル以下が好ましい。変性量が多くなると、組成物の粘度が高くなり、作業性が悪くなってしまったり、エポキシ樹脂との反応性が低下し、硬化が遅くなり、素子を封止する時の生産性が悪くなってしまったりするため好ましくない。
【００６４】
硬化剤（Ｂ）として酸無水物の変性物のみを用いる場合、酸無水物の変性物の配合割合は、耐光性封止樹脂組成物の全エポキシ樹脂成分のエポキシ当量により異なるが、好ましくは全エポキシ樹脂成分１００質量部に対し、４０〜２００質量部の範囲内で配合される。
【００６５】
硬化剤（Ｂ）として酸無水物および／または酸無水物の変性物を用いる場合、本発明の耐光性封止樹脂組成物中には、エポキシ樹脂と酸無水物および／またはその変性物との硬化反応を促進する目的で、硬化促進剤を使用することができる。
【００６６】
硬化促進剤の例としては、３級アミン類およびその塩類；イミダゾール類およびその塩類；有機ホスフィン化合物類；オクチル酸亜鉛、オクチル酸スズなどの有機酸金属塩類が挙げられ、特に好ましい硬化促進剤は、有機ホスフィン化合物類である。
【００６７】
硬化促進剤の配合割合は、硬化剤として配合した酸無水物および／またはその変性物１００質量部に対し、好ましくは０．０１〜１０質量部の範囲内である。上記範囲を外れると、エポキシ樹脂硬化物の耐熱性および耐湿性のバランスが悪くなる傾向にある。
【００６８】
フッ素化された多官能エポキシ（メタ）アクリレート樹脂が硬化性の主剤（Ａ）である場合は、硬化剤（Ｂ）としては、熱ラジカル重合性開始剤および光ラジカル重合性開始剤が好適に用いられる。
【００６９】
熱ラジカル重合性開始剤としては、具体的には、たとえばジイソプロピルパーオキシジカーボネート、ベンゾイルパーオキサイド、メチルエチルケトンパーオキサイド、シクロヘキサノンパーオキサイド、ｔ−ブチルパーオキシ−２−エチルヘキサノエート、１，１，３，３−テトラメチルブチルパーオキシ−２−エチルヘキサノエート、ｔ−アミルパーオキシ−２−エチルヘキサノエート、ｔ−ブチルハイドロパーオキサイド、ｔ−ブチルパーオキシネオジケネート、ｔ−ブチルパーオキシベンゾエート、クメンハイドロパーオキサイドなどの有機過酸化物；２，２’−アゾビスイソブチロニトリル、２，２’−アゾビスジエチルバレロニトリルなどのアゾ化合物などが挙げられるが、特に限定されるものではない。
【００７０】
光ラジカル重合性開始剤としては、ベンゾイン、ベンゾインメチルエーテル、ベンゾインエチルエーテル、ベンゾインプロピルエーテル、ベンゾインイソブチルエーテルなどのベンゾイン類；アセトフェノン、２，２−ジエトキシ−２−フェニルアセトフェノン、２，２−ジエトキシ−２−フェニルアセトフェノン、１，１−ジクロロアセトフェノン、２−ヒドロキシ−２−メチル−フェニルプロパン−１−オン、ジエトキシアセトフェノン、１−ヒドロキシシクロヘキシルフェニルケトン、２−メチル−１−〔４−（メチルチオ）フェニル〕−２−モルホリノプロパン−１−オンなどのアセトフェノン類；２−エチルアントラキノン、２−ｔｅｒｔ−ブチルアントラキノン、２−クロロアントラキノン、２−アミルアントラキノンなどのアントラキノン類；２，４−ジエチルチオキサントン、２−イソプロピルチオキサントン、２−クロロチオキサントンなどのチオキサントン類；アセトフエノンジメチルケタール、ベンジルジメチルケタールなどのケタール類；ベンゾフェノン、４−ベンゾイル−４’−メチルジフェニルサルファイド、４，４’−ビスメチルアミノベンゾフェノンなどのベンゾフェノン類；２，４，６−トリメチルベンゾイルジフェニルホスフィンオキサイド、ビス（２，４，６−トリメチルベンゾイル）−フェニルホスフィンオキサイドなどのホスフィンオキサイド類などを挙げることができる。
【００７１】
好ましくは、アセトフェノン類であり、さらに好ましくは２−ヒドロキシ−２−メチル−フェニルプロパン−１−オン、１−ヒドロキシシクロヘキシルフェニルケトンを挙げることができる。
【００７２】
なお、本発明の樹脂組成物においては、ラジカル開始剤は単独で用いてもよいし、複数種を混合して用いてもよい。また、熱ラジカル開始剤と光ラジカル開始剤を組み合わせてもよい。ラジカル開始剤の配合比率は耐光性封止樹脂組成物１００質量部に対し、通常、０．００１〜５０質量部であり、好ましくは０．００５〜４０質量部である。
【００７３】
本発明の耐光性封止樹脂組成物には、酸化防止剤を配合して、加熱時の酸化劣化を防止し、着色の少ない硬化物とすることが好ましい。
【００７４】
酸化防止剤としては、フェノール系、硫黄系、リン系酸化防止剤を使用することができ、具体的には、以下のような酸化防止剤が挙げられる。
【００７５】
（フェノール系酸化防止剤）
モノフェノール類；２，６−ジ−ｔ−ブチル−ｐ−クレゾール、ブチル化ヒドロキシアニソール、２，６−ジ−ｔ−ブチル−ｐ−エチルフェノール、ステアリル−β−（３，５−ジ−ｔ−ブチル−４−ヒドロキシフェニル）プロピオネートなど
【００７６】
ビスフェノール類；２，２’−メチレンビス（４−メチル−６−ｔ−ブチルフェノール）、２，２’−メチレンビス（４−エチル−６−ｔ−ブチルフェノール）、４，４’−チオビス（３−メチル−６−ｔ−ブチルフェノール）、４，４’−ブチリデンビス（３−メチル−６−ｔ−ブチルフェノール）、３，９−ビス[１，１−ジメチル−２−｛β−（３−ｔ−ブチル−４−ヒドロキシ−５−メチルフェニル）プロピオニルオキシ｝エチル]２，４，８，１０−テトラオキサスピロ[５，５]ウンデカンなど
【００７７】
高分子型フェノール類；１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス−[メチレン−３−（３’，５’−ジ−ｔ−ブチル−４’−ヒドロキシフェニル）プロピオネート]メタン、ビス[３，３’−ビス−（４’−ヒドロキシ−３’−ｔ−ブチルフェニル）ブチリックアシッド]グリコールエステル、１，３，５−トリス（３’，５’−ジ−ｔ−ブチル−４’−ヒドロキシベンジル）−Ｓ−トリアジン−２，４，６−（１Ｈ，３Ｈ，５Ｈ）トリオン、トコフェノールなど
【００７８】
（硫黄系酸化防止剤）
ジラウリル−３，３'−チオジプロピオネート、ジミリスチル−３，３’−チオジプロピオネート、ジステアリル−３，３’−チオジプロピオネートなど
【００７９】
（リン系酸化防止剤）
ホスファイト類；トリフェニルホスファイト、ジフェニルイソデシルホスファイト、フェニルジイソデシルホスファイト、トリス（ノニルフェニル）ホスファイト、ジイソデシルペンタエリスリトールホスファイト、トリス（２，４−ジ−ｔ−ブチルフェニル）ホスファイト、サイクリックネオペンタンテトライルビス（オクタデシル）ホスファイト、サイクリックネオペンタンテトライルビ（２，４−ジ−ｔ−ブチルフェニル）ホスファイト、サイクリックネオペンタンテトライルビ（２，４−ジ−ｔ−ブチル−４−メチルフェニル）ホスファイト、ビス[２−ｔ−ブチル−６−メチル−４−｛２−（オクタデシルオキシカルボニル）エチル｝フェニル]ヒドロゲンホスファイトなど
【００８０】
オキサホスファフェナントレンオキサイド類；９，１０−ジヒドロ−９−オキサ−１０−ホスファフェナントレン−１０−オキサイド、１０−（３，５−ジ−ｔ−ブチル−４−ヒドロキシベンジル）−９，１０−ジヒドロ−９−オキサ−１０−ホスファフェナントレン−１０−オキサイド、１０−デシロキシ−９，１０−ジヒドロ−９−オキサ−１０−ホスファフェナントレン−１０−オキサイドなど
【００８１】
これらの酸化防止剤は１種を単独で用いてもよく、２種以上を混合して用いてもよいが、フェノール系／硫黄系の組み合わせ、またはフェノール系／リン系の組み合わせで使用することが特に好ましい。
【００８２】
これらの酸化防止剤の配合割合は、本発明の耐光性封止樹脂組成物の全エポキシ樹脂成分もしくは全エポキシ（メタ）アクリレート樹脂成分１００質量部に対して０．０１〜１０質量部とすることが好ましい。酸化防止剤の配合量が少なすぎると十分な添加効果を得ることができず、多すぎると硬化後の物性、特に耐紫外線劣化性が低下する傾向にある。
【００８３】
本発明の耐光性封止樹脂組成物にはまた、紫外線吸収剤を配合して、さらに耐光性を向上させることもできる。
【００８４】
紫外線吸収剤としては、一般のプラスチック用紫外線吸収剤を使用することができ、例としては次のものが挙げられる。
【００８５】
フェニルサリシレート、ｐ−ｔ−ブチルフェニルサリシレート、ｐ−オクチルフェニルサリシレートなどのサリチル酸類；２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノンなどのベンゾフェノン類；２−（２’−ヒドロキシ−５’−メチルフェニル）ベンゾトリアゾール、２−（２’−ヒドロキシ−５’−ｔｅｒｔ−ブチルフェニル）ベンゾトリアゾール、２−（２’−ヒドロキシ−３’，５’−ジｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール、２−（２’−ヒドロキシ−３’，５’−ジｔｅｒｔ−ブチルフェニル）−５−クロロベンゾトリアゾール、２−（２’−ヒドロキシ−３’、５’−ジｔｅｒｔ−アミルフェニル）ベンゾトリアゾール、２−｛（２’−ヒドロキシ−３’、３”、４”、５”、６”−テトラヒドロフタルイミドメチル）−５’−メチルフェニル｝ベンゾトリアゾールなどのベンゾトリアゾール類；ビス（２，２，６，６−テトラメチル−４−ピペリジル）セバケート、ビス（１，２，２，６，６−ペンタメチル−４−ピペリジル）セバケート、ビス（１，２，２，６，６−ペンタメチル−４−ピペリジル）[｛３，５−ビス（１，１−ジメチルエチル）−４−ヒドロキシフェニル｝メチル]ブチルマロネートなどのヒンダートアミン類
【００８６】
これらの紫外線吸収剤の配合割合は、本発明の耐光性封止樹脂組成物の全エポキシ樹脂成分もしくは全エポキシ（メタ）アクリレート樹脂成分１００質量部に対して０．０１〜１０質量部とすることが好ましい。紫外線吸収剤の配合量が少なすぎると十分な添加効果を得ることができず、多すぎると硬化後の物性、特に耐熱劣化性が低下する傾向にある。
【００８７】
本発明の耐光性封止樹脂組成物には、上記成分以外に必要に応じてその他の添加剤を本発明の耐光性封止樹脂組成物の特性を損なわない程度に適宜に配合することができる。
【００８８】
その他の添加剤としては、例えば、次のようなものが挙げられる。
【００８９】
（ｉ）粉末状の補強剤や充填剤
例えば酸化アルミニウム、酸化マグネシウムなどの金属酸化物；微粉末シリカ、溶融シリカ、結晶シリカなどのケイ素化合物；ガラスビーズなどの透明フィラー；水酸化アルミニウムなどの金属水酸化物；その他、カオリン、マイカ、石英粉末、グラファイト、二硫化モリブデンなどが例示できる。
【００９０】
これらの補強剤や充填剤は、本発明の耐光性封止樹脂組成物の透明性を損なわない範囲で配合され、通常本発明の耐光性封止樹脂組成物の主剤（Ａ）１００質量部に対して、１００質量部以下が適当である。
【００９１】
（ii）着色剤または顔料
例えば二酸化チタン、モリブデン赤、紺青、群青、カドミウム黄、カドミウム赤および有機色素などが例示できる。
【００９２】
（iii）難燃剤
例えば、三酸化アンチモン、ブロム化合物およびリン化合物などが例示できる。
【００９３】
その他、（iv）イオン吸着体、（ｖ）カップリング剤なども使用できる。
【００９４】
これら（ii）〜（ｖ）の成分は、通常、本発明の耐光性封止樹脂組成物の主剤（Ａ）１００質量部に対して、各々０．０１〜３０質量部配合することができる。
【００９５】
本発明の耐光性封止樹脂組成物には、得られる硬化物の特性を改善する目的で、さらに種々の硬化性モノマー、オリゴマー、または合成樹脂を配合することができる。
【００９６】
このような特性改善のための化合物や樹脂類としては、たとえばジオールまたはトリオール類、ビニルエーテル類、オキセタン化合物、シリコーン樹脂などの１種または２種以上の組み合わせをあげることができる。
【００９７】
これらの化合物および樹脂類の配合割合は、本発明の耐光性封止樹脂組成物の本来の性質を損なわない範囲の量、すなわち本発明の耐光性封止樹脂組成物の主剤（Ａ）１００質量部に対して、５０質量部以下が好ましい。
【００９８】
本発明の封止用樹脂組成物は、光学素子などの封止のために用いる組成物である。
【００９９】
封止用樹脂組成物の使用形態としては、例えば発光ダイオード（ＬＥＤ）、ＥＬ素子、非線形光学素子などの発光素子やＣＣＤやＣＭＯＳ、ＰＤのような受光素子などの光機能素子のパッケージ（封入）、実装などが例示できる。
【０１００】
また、封止された光素子は種々の場所に使用されるが、非限定的な例示としては、液晶ディスプレイ等のバックライト、フォトカプラ、ハイマウントストップランプやメーターパネル、携帯電話のバックライト、照明、各種センサー、プリンター、コピー機等の光源、車両用計測器光源、信号灯、表示灯、表示装置、面状発光体の光源、ディスプレイ、各種電気製品のリモートコントロール装置の光源、装飾、各種ライト、スイッチング素子等の発光素子；カメラのオートフォーカス、ＣＤ／ＤＶＤ用光ピックアップ用受光素子などがあげられる。とりわけ、発光素子からの光を直接取り出すトップビュー型の光半導体素子であることが好ましい
【０１０１】
特に本発明の光学素子の封止用樹脂組成物を硬化させて得られる硬化体は、耐熱性、耐光性、透明性に優れる上に、低吸水性であるため、使用環境（熱、光、水）にかかわらず、封止樹脂としての性能を発現するため、ＬＥＤのような光半導体関連の用途、特にピーク波長が３５０〜５００ｎｍの比較的短い波長の光を発光する発光素子である、紫外ＬＥＤ、青紫ＬＥＤ、青色ＬＥＤ、白色ＬＥＤあるいは照明用白色ＬＥＤの封止材として有用である。
【０１０２】
このような発光素子としては、一例として有機金属気相成長法（ＭＯＣＶＤ法）、分子線結晶成長法（ＭＢＥ法）、ハライド系気相成長法（ＨＶＰＥ法）により形成された周期表第III族窒化物系化合物半導体があげられる。一般式としてはＡｌXＧａYＩｎ1-X-YＮ（０≦Ｘ≦１，０≦Ｙ≦１，０≦Ｘ＋Ｙ≦１）で表され、ＡｌX、ＧａＮおよびＩｎＮのいわゆる２元系、ＡｌXＧａ1-XＮ、ＡｌXＩｎ1-XＮおよびＧａXＩｎ1-XＮ（以上において０≦Ｘ≦１）のいわゆる３元系を包含する。半導体の構造としては、ＭＩＳ接合、ＰＩＮ接合やｐｎ接合などを有するホモ構造、ヘテロ構造あるいはダブルヘテロ構成のものが挙げられる。半導体層の材料やその混晶度によって発光波長を種々選択することができる。また、半導体活性層を量子効果が生ずる薄膜に形成させた単一量子井戸構造や多重量子井戸構造とすることもできる。
【０１０３】
封止の一般的な方法としては、低圧トランスファー成形法が挙げられるが、射出成形、圧縮成形、注型、ポッティング、キャスティング、スクリーン印刷等により封止することもできる。成形時および／または成形後の硬化条件は、樹脂組成物の各成分の種類や、配合量により異なるが、通常、硬化温度は５０〜２００℃、硬化時間は１分〜１０時間が好ましい。
【０１０４】
本発明の封止剤を用いて上記発光素子を封止する際には、他の封止剤を併用してもよい。この場合、本発明の封止剤で上記発光素子を封止した後、その周囲を上記他の封止剤で封止してもよく、上記発光素子を上記他の封止剤で封止した後、その周囲を本発明の封止剤で封止してもよい。
【０１０５】
上記その他の封止剤としては特に限定されず、例えば、エポキシ樹脂、シリコーン樹脂、アクリル樹脂、ウレア樹脂、イミド樹脂、ガラス等が挙げられる。また、表面改質剤を含有すると液を塗布して表面に保護層を設けることもできる。
【０１０６】
また、本発明の封止樹脂組成物は、耐光性、耐熱性に優れるため、太陽電池用の封止用樹脂、封止用材料、シーリング材用材料などとしても有用である。本発明の封止樹脂組成物は吸水性が低いため、太陽電池としては、比較的水分に弱いとされている、特に色素増感太陽電池や、有機薄膜太陽電池などのような有機系の太陽電池用にも有用である。これらの太陽電池は意匠性も高く、透明な封止用材料、シーリング材用材料が求められている。また、耐光性が高いため、深紫外線顕微鏡のレンズなどの光学部材用封止材（または充填材）などとしても有用である。これらの用途においては、高い耐光性が求められている。そのほか、本発明の耐熱性、低吸水性を活かした電子半導体用の封止部材用材料、耐水耐湿性接着剤、ＳｉＣなどのパワーデバイス用の耐熱封止材料としても使用できる。
【実施例】
【０１０７】
つぎに実施例をあげて本発明を具体的に説明するが、本発明はこれらの実施例のみに限定されるものではない。
【０１０８】
本実施例で行った試験方法をまとめる。
【０１０９】
（１）屈折率（ｎ）
ナトリウムＤ線を光源として２５℃においてアッベ屈折率計を用いて測定した値を採用する。
【０１１０】
（２）吸水率
１０ｍｍφ×１ｍｍの円盤状サイズの試験片を用いた以外はＪＩＳ  Ｋ  ６９１１に準拠した方法により吸水率を求める。
【０１１１】
（３）透過率
厚さ１ｍｍのシートの４０５ｎｍでの透過率を分光光度計（（株）日立製作所製のＵ−４１００）を用いて測定する。
【０１１２】
（４）フッ素含有率
酸素フラスコ燃焼法により試料１０ｍｇを燃焼し、分解ガスを脱イオン水２０ｍｌに吸収させ、吸収液中のフッ素イオン濃度をフッ素選択電極法（フッ素イオンメーター、オリオン社製９０１型）で測定することにより求める（質量％）。
【０１１３】
（５）熱分解温度（Ｔｄ）
熱重量計（（株）島津製作所のＴＧＡ−５０）を用い、空気雰囲気の条件で昇温速度１０℃／ｍｉｎの条件で測定し、１％質量減の温度で評価する。
【０１１４】
（６）耐光性
ＵＶ−ＬＥＤ装置（オムロン（株）製のＺＵＶ−Ｃ１０）を用いて、３６５ｎｍのＵＶ光を厚さ１ｍｍのシートに１２０分照射した後、４０５ｎｍの光の透過率を分光光度計（（株）日立製作所製のＵ−４１００）を用いて測定する。
【０１１５】
（７）耐熱性
厚さ１ｍｍの硬化物を１５０℃のオーブンに５００時間放置した後、５００ｎｍの透過率を分光光度計（（株）日立製作所製のＵ−４１００）を用いて測定する。
【０１１６】
実施例１
フッ素化された多官能エポキシ樹脂としてＣＨＥｐを２ｇ、酸無水物として日立化成工業（株）製ＨＮ−５５００を１．１５ｇ、エポキシ硬化触媒としてサンアプロ（株）製Ｕ-ＣＡＴ１８Ｘを０．０９ｇ加えて、全体を６０℃に保ち、均一な硬化性組成物を調製した。
【０１１７】
ついでこの組成物を真空減圧下で脱泡後、所定の型の中に流し込み、恒温槽中にて９０℃で２時間、さらに１３０℃で３時間加熱して硬化物を得た。
【０１１８】
得られた硬化物の各種物性を測定した。結果を表１に示す。
【０１１９】
実施例２〜１０
表１に示す成分を用いて実施例１と同様にして組成物を調製後、実施例１と同様にして熱硬化させ、硬化物を得た。
【０１２０】
得られた硬化物の各種物性を測定した。結果を表１に示す。
【０１２１】
比較例１〜２
表１に示す成分を用いて実施例１と同様にして組成物を調製後、実施例１と同様にして熱硬化させ、硬化物を得た。
【０１２２】
得られた硬化物の各種物性を測定した。結果を表１に示す。
【０１２３】
表１に示す実施例１〜１０および比較例１〜２で用いた各成分はつぎのとおりである。
【０１２４】
（フッ素化された多官能エポキシ樹脂）
ＡＦＥｐ：
【化５３】
0005842316.tif 000054
ＤＦＥｐ：
【化５４】
0005842316.tif 000055
ＣＨＥｐ：
【化５５】
0005842316.tif 000056
ＢｚＥＰ：
【化５６】
0005842316.tif 000057
ＤＰＥｐ：
【化５７】
0005842316.tif 000058
ＣＨＣＯｐ：
【化５８】
0005842316.tif 000059
Ｒｆｎ＝２Ｅｐ：
【化５９】
0005842316.tif 000060
【０１２５】
（非フッ素系多官能エポキシ樹脂）
Ａｅｐ：
【化６０】
0005842316.tif 000061
ＸＹ−８０００（（株）ジャパンエポキシレジン製）：
【化６１】
0005842316.tif 000062
【０１２６】
（希釈剤）
エポライト１６００（共栄社化学（株）製）：
【化６２】
0005842316.tif 000063
エポライト１５００ＮＰ（共栄社化学（株）製）：
【化６３】
0005842316.tif 000064
セロキサイド２０２１Ｐ（ダイセル化学（株）製）：
【化６４】
0005842316.tif 000065
【０１２７】
（硬化剤：酸無水物）
ＨＮ−５５００（日立化成工業（株）製）
【化６５】
0005842316.tif 000066
【０１２８】
（硬化促進剤）
Ｕ−ＣＡＴ１８Ｘ（サンアプロ（株）製のエポキシ樹脂硬化促進剤）
【０１２９】
【表１】
0005842316.tif 000067
【０１３０】
実施例１１
フッ素化された多官能エポキシ樹脂としてＣＨＥｐを１ｇ、多官能エポキシとしてエポライト１６００（共栄社化学（株）製）を１ｇ、光カチオン重合開始剤としてサンアプロ（株）製ＣＰＩ−１００を０．０８５ｇ加えて、全体を６０℃に保ち、均一な硬化性組成物を調製した。
【０１３１】
この組成物を真空減圧下で脱泡後、所定の型の中に流し込み、スライドガラスで上下をはさみこみ、ベルトコンベア式ＵＶ露光機にて、合計で６J／ｃｍ2のＵＶ光を照射し、硬化物を得た。
【０１３２】
得られた硬化物の各種物性を測定した。結果を表２に示す。
【０１３３】
実施例１２〜１４
表２に示す成分を用いて実施例１１と同様にして組成物を調製後、実施例１１と同様にして光硬化させ、硬化物を得た。
【０１３４】
得られた硬化物の各種物性を測定した。結果を表２に示す。
【０１３５】
表２において使用した各成分は表１に記載したもののほか、つぎのものを用いた。
【０１３６】
（硬化剤：光触媒）
ＣＰＩ−１００Ｐ（サンアプロ（株）製の光カチオン重合開始剤）
【０１３７】
【表２】
0005842316.tif 000068
【０１３８】
実施例１５
フッ素化された多官能エポキシ（メタ）アクリレート樹脂としてＣＨＥｐＡを１ｇ、非フッ素系多官能エポキシ（メタ）アクリレート化合物として１６ＨＸを１ｇ、光ラジカル重合開始剤としてチバスペシャリティケミカルズ社製ダイキュアＭＢＦを０．０８ｇ加えて、全体を６０℃に保ち、均一な硬化性組成物を調製した。
【０１３９】
この組成物を真空減圧下で脱泡後、所定の型の中に流し込み、スライドガラスで上下をはさみこみ、ベルトコンベア式ＵＶ露光機にて、合計で４J／ｃｍ2のＵＶ光を照射し、硬化物を得た。
【０１４０】
得られた硬化物の各種物性を測定した。結果を表３に示す。
【０１４１】
実施例１６〜２３
表３に示す成分を用いて実施例１５と同様にして組成物を調製後、実施例１５と同様にして光硬化させ、硬化物を得た。
【０１４２】
得られた硬化物の各種物性を測定した。結果を表３に示す。
【０１４３】
比較例３〜４
表３に示す成分を用いて実施例１５と同様にして組成物を調製後、実施例１５と同様にして光硬化させ、硬化物を得た。
【０１４４】
得られた硬化物の各種物性を測定した。結果を表３に示す。
【０１４５】
表３に示す実施例１５〜２３および比較例３〜４で用いた各成分はつぎのとおりである。
【０１４６】
（フッ素化された多官能エポキシ（メタ）アクリレート樹脂）
ＡＦＥｐＡ：
【化６６】
0005842316.tif 000069
ＡｆＥｐＭＡ：
【化６７】
0005842316.tif 000070
ＣＨＥｐＡ：
【化６８】
0005842316.tif 000071
ＢｚＥｐＭＡ：
【化６９】
0005842316.tif 000072
ＤｐＥｐＡ：
【化７０】
0005842316.tif 000073
Ｒｆｎ＝２ＥｐＡ：
【化７１】
0005842316.tif 000074
【０１４７】
（非フッ素系多官能エポキシ（メタ）アクリレート樹脂）
ＢｉｓＡ−ＥｐＡ：
【化７２】
0005842316.tif 000075
【０１４８】
（非フッ素系多官能（メタ）アクリレート化合物）
１６ＨＸ（１，６−ヘキサンジオールジアクリレート）：
ＣＨ2＝ＣＨＣＯＯ（ＣＨ2）6ＯＣＯＣＨ＝ＣＨ2
ＴＭＰＡ（トリメチロールプロパントリアクリレート）：
Ｈ5Ｃ2−Ｃ（ＣＨ2ＯＣＯＣＨ＝ＣＨ2）3
【０１４９】
（含フッ素単官能（メタ）アクリレート化合物）
８ＦＡ：
ＣＨ2＝ＣＨＣＯＯＣＨ2Ｃ4Ｆ8Ｈ
【０１５０】
（硬化剤：光触媒）
ダロキュアＭＢＦ（チバスペシャリティケミカルズ社製の光ラジカル重合開始剤）
【０１５１】
【表３】
0005842316.tif 000076
【０１５２】
実施例１６
実施例１および比較例２でそれぞれ調製した樹脂組成物をベルトコンベア式ＵＶ露光機を用いて露光し、所定量露光後に得られた各硬化物について、４００ｎｍの透過率を測定した。
【０１５３】
露光後の各硬化物の透過率を、初期の透過率を１００％とした相対値（％）として求め、グラフにプロットした。結果を図１に示す。
【０１５４】
図１より明らかなように、本実施例の硬化物は高い耐光性を示した。
【図１】
0005842316.tif 000081